(57)【要約】      （修正有）【課題】ウェハ基板のプラズマエッチングの間にウェハ基板の変形を監視及び制御するための方法及びシステムを提供する。【解決手段】ウェハ基板１１のプラズマエッチングの間に、ウェハ基板の変形を監視及び制御する方法であって、ウェハ基板を、ウェハの上面全体が露出するようにプロセスチャンバ内のプラテンアセンブリ上に配置する工程とプロセスチャンバ中にプロセスガスを通す工程と、プラテンアセンブリに高周波バイアス電圧を印加する工程と、プロセスチャンバ内にプラズマを生成させる工程と、エッチプロセスの間に、プラテンアセンブリとプロセスチャンバとの間の電圧差を監視する工程と、閾値監視電圧に達したら、さらなるエッチングを防止するためにプラズマを減衰又は消滅させる工程と、を含む。【選択図】図１
2018085498.tif 000002
【特許請求の範囲】
【請求項１】
ウェハ基板のプラズマエッチングの間に前記ウェハ基板の変形を監視及び制御する方法であって、
−  ウェハ基板を、前記ウェハの上面全体が露出するようにプロセスチャンバ内のプラテンアセンブリ上に配置する工程；
−  前記プロセスチャンバ中にプロセスガスを通す工程；
−  前記プラテンアセンブリに高周波バイアス電圧を印加する工程；
−  前記プロセスチャンバ内にプラズマを生成させる工程；
−  エッチプロセスの間に、前記プラテンアセンブリと前記プロセスチャンバとの間の電圧差を監視する工程；
−  閾値監視電圧に達したら、さらなるエッチングを防止するために前記プラズマを減衰又は消滅させる工程；
を含む、方法。
【請求項２】
前記プラテンアセンブリに対して前記変形が監視される、請求項１に記載の方法。
【請求項３】
相対的変形の量が、前記ガスが前記ウェハ基板をエッチングする際の前記プラテンアセンブリと前記チャンバとの間の電圧差を監視することにより求められる、請求項２に記載の方法。
【請求項４】
前記基板が電気的に絶縁性である、請求項１に記載の方法。
【請求項５】
前記プラズマが、高周波（ＲＦ）電力を前記プロセスチャンバ中に誘導又は容量結合させることにより生成される、請求項１〜４のいずれか一項に記載の方法。
【請求項６】
前記チャンバの周りに配置された１つ又は２つ以上のアンテナにＲＦ電位を印加することにより前記チャンバ中にＲＦ電力を誘導結合させることをさらに含む、請求項５に記載の方法。
【請求項７】
前記プラテンアセンブリと前記チャンバとの間のピーク・トゥ・ピーク電圧差（Ｖｐｐ）を監視することを含む、請求項１〜６のいずれか一項に記載の方法。
【請求項８】
前記プラテンアセンブリと前記チャンバとの間の直流電圧差（Ｖｄｃ）を監視することを含む又はさらに含む、請求項１〜７のいずれか一項に記載の方法。
【請求項９】
前記プラテンアセンブリと前記チャンバとの間のＶｐｐが前記エッチングプロセスの開始時のＶｐｐの１０％を超えたら、プラズマを減衰又は消滅させることをさらに含む、請求項７に記載の方法。
【請求項１０】
前記プラテンアセンブリと前記チャンバとの間のＶｐｐが前記エッチングプロセスの開始時のＶｐｐの２０％を超えたら、プラズマを減衰又は消滅させることをさらに含む、請求項７に記載の方法。
【請求項１１】
前記プラテンアセンブリと前記チャンバの間のＶｄｃが前記エッチングプロセスの開始時のＶｄｃの５０％を超えたら、プラズマを減衰又は消滅させることをさらに含む、請求項８に記載の方法。
【請求項１２】
前記プラテンアセンブリと前記チャンバの間のＶｄｃが前記エッチングプロセスの開始時のＶｄｃの１００％を超えたら、プラズマを減衰又は消滅させることをさらに含む、請求項８に記載の方法。
【請求項１３】
監視した前記ピーク・トゥ・ピーク電圧差が、前記プラテンアセンブリ上に実質的にフラットな配向で延在するウェハのピーク・トゥ・ピーク電圧差に特徴的な値まで減少したら、前記プラズマを減衰又は消滅させることをさらに含む、請求項７に記載の方法。
【請求項１４】
監視した前記直流電圧差が、前記プラテンアセンブリ上に実質的にフラットな配向で延在するウェハの直流電圧差に特徴的な値まで減少したら、プラズマを減衰又は消滅させることをさらに含む、請求項８に記載の方法。
【請求項１５】
前記ウェハ基板の温度を調節するために前記プラテンアセンブリの温度を制御することをさらに含む、請求項１〜１４のいずれか一項に記載の方法。
【請求項１６】
ウェハ基板の上面全体をプラズマエッチングする間に前記ウェハ基板の変形を監視するためのシステムであって、
プロセスチャンバ；
前記プロセスチャンバ中に配置され、前記ウェハ基板を受容するように構成されたプラテンアセンブリ；
プロセスガスを前記チャンバ中に受け入れるための入口；
プラズマを生成させるための手段；
前記プラテンアセンブリの電圧をバイアスするために前記プラテンアセンブリに高周波電圧を印加するように構成された電圧発生器；
プラズマエッチプロセスの間に前記プラテンアセンブリと前記プロセスチャンバとの間の電圧差を監視するように構成された監視装置；及び
前記監視装置及び前記プラズマ生成手段に通信可能に結合されたプロセッサであって、閾値監視電圧に達したら、さらなるエッチングを防止するためにプラズマを減衰又は消滅させるように構成されたプロセッサ；
を含むシステム。
【請求項１７】
ウェハ基板の上面全体をプラズマエッチングする間に前記ウェハ基板の変形を監視するためのシステムであって、請求項１に記載の方法を実施するように構成されたシステム。
【発明の詳細な説明】
【技術分野】
【０００１】
本発明は、プラズマエッチングプロセスの間にウェハのたわみを監視及び制御する方法及びシステムに関する。
【背景技術】
【０００２】
電子及び光電子用途用のウェハ基板を加工する場合、ウェハ表面が非常に滑らかで清浄であることを確保する必要がある。バルクウェハを作製したら、滑らかで均一な表面を生成させるために様々な研削、研磨及びエッチング工程が必要とされる。しかし、主に機械的研磨の結果として、ウェハの表面付近に応力が蓄積することがあることが判った。ウェハの表と裏の間の応力不均衡が、ウェハのバウ（bow）をもたらすことがあり、これにより、将来のプロセスステップにとって悪い結果をもたらすことがある。応力不均衡を最低限に抑えるために、湿式化学エッチング、化学的機械的研磨又はプラズマエッチング又はこれらのプロセスの組み合わせなどの様々な方法を使用することができる。
【０００３】
応力を緩和するため又はウェハ基板上に表面テクスチャを生成させるためにプラズマエッチングを使用する場合、重要な要件は、ウェハ損傷を生じずにできるだけ高速でその表面から材料を均一に除去することである。このプラズマエッチングプロセスには、ウェハにおける応力の変化がつきものであり、この応力の変化は、ウェハの変形をもたらすことがある。過剰な変形は、ウェハの破損をもたらすことがあり、これは非常に望ましくない。なぜなら、典型的には、デブリ（debris）を除去するために、エッチチャンバをベントしなくてはならないからである。これは、プラズマエッチツールのための費用のかかるダウンタイムの原因となる。
【０００４】
従来のプラズマエッチングにおいて、機械的又は静電クランプを使用して基板は所定の位置に保持され、例えばヘリウムなどのクーラントの使用により冷却される。しかし、ウェハの全表面をエッチングする必要がある場合には、クランプがウェハと接触してウェハを覆ってしまうウェハの領域が、ウェハの露出又は未被覆領域に対して異なるエッチ速度を受けるため、機械的クランピングは使用できない。さらに、基板が、例えばサファイアやガラスなどの絶縁体である場合には、静電クランプ又はチャックは使用できない。
【発明の概要】
【発明が解決しようとする課題】
【０００５】
我々は、プラズマエッチングプロセスの間にウェハ基板の変形を監視する方法及びシステムを発明した。
【課題を解決するための手段】
【０００６】
本発明の一態様によれば、ウェハ基板のプラズマエッチングの間に当該ウェハ基板の変形を監視及び制御する方法であって、
−  ウェハ基板を、ウェハの上面全体が露出するようにプロセスチャンバ内のプラテンアセンブリ上に配置する工程；
−  プロセスチャンバ中にプロセスガスを通す工程；
−  プラテンアセンブリに高周波バイアス電圧を印加する工程；
−  プロセスチャンバ内にプラズマを生成させる工程；
−  エッチプロセスの間に、プラテンアセンブリとプロセスチャンバとの間の電圧差を監視する工程；
−  閾値監視電圧に達したら、さらなるエッチングを防止するためにプラズマを減衰又は消滅させる工程；
を含む方法が提供される。
【０００７】
一実施形態において、プラズマエッチプロセスの間に、例えばワーピング（warping）及びバウイング（bowing）などのウェハ基板の変形をプラテンアセンブリに対して監視し、そして、プラテンアセンブリとチャンバとの間の電圧差を監視することにより相対的変形の量を求める。
【０００８】
一実施形態において、当該方法は、高周波（ＲＦ）電力を前記プロセスチャンバ中に誘導又は容量結合させることによりプラズマを発生させることを含む。
【０００９】
一実施形態において、当該方法は、チャンバの周りに配置された１つ又は２つ以上のアンテナ又はコイルにＲＦ電位を印加することによりチャンバ中にＲＦ電力を誘導結合させることを含む。代わりに、又は、これに加えて、当該方法は、プラテンアセンブリに対してＲＦ電位を容量結合してチャンバ内にプラズマを生成させることを含む。
【００１０】
当該方法は、プラテンアセンブリとチャンバとの間のピーク・トゥ・ピーク（peak-to-peak）電圧差（Ｖｐｐ）を監視することを含む。さらなる一実施形態において、当該方法は、プラテンアセンブリとチャンバとの間の直流電圧差（Ｖｄｃ）を監視することを含むか又はさらに含む。
【００１１】
ウェハが、当初、平坦な形状を成している一実施形態において、当該方法は、プラテンアセンブリとチャンバとの間のピーク・トゥ・ピーク電圧差がエッチングプロセスの開始時のピーク・トゥ・ピーク電圧差の１０％を超えたら、好ましくは２０％を超えたら、プラズマを減衰又は消滅させることを含む。代わりに、又は、これに加えて、当該方法は、プラテンアセンブリとチャンバとの間の直流電圧差がエッチングプロセスの開始時の直流電圧差の５０％を超えたら、より好ましくは１００％を超えたら、プラズマを減衰又は消滅させることを含むことができる。いずれの状況でも、当該方法は、ウェハ基板の破壊又は破損をもたらしうるエッチプロセスの間の過剰なワーピング及びバウイングを防止するためにさらなるエッチングを防止するように構成されている。
【００１２】
ウェハが、当初、変形又はワープした形状を成している一実施形態において、当該方法は、監視したピーク・トゥ・ピーク電圧差又は直流電圧差が、それぞれ、プラテンアセンブリ上に実質的にフラットな配向で延在するウェハのピーク・トゥ・ピーク電圧差又は直流電圧差に特徴的な値まで減少したら、プラズマを減衰又は消滅させることをさらに含む。この方法工程は、当初ワープしていたウェハのさらなるエッチングを防止するように実行される。ここで、当初のワーピングは、主に、ウェハ上に望ましくない層が存在することによって起こる。エッチングプロセスの間に層が除去されると、ウェハはプラテンアセンブリ上で緩和して好ましい平坦化した状態になる。当該方法は、したがって、ウェハの形状についての１つの指標を与え、その結果、エッチングプロセスを適切な時間で終了することができる。
【００１３】
一実施形態において、当該方法は、ウェハ基板の温度を調節するのを助けるためにプラテンアセンブリの温度を制御することをさらに含む。
【００１４】
一実施形態において、当該方法は、プラテン基板にバイアス電圧を与えるためにプラテンアセンブリに高周波（ＲＦ）電位を印加することをさらに含む。
【００１５】
本発明の第２の態様によれば、ウェハ基板の上面全体をプラズマエッチングする間にウェハ基板の変形を監視するためのシステムであって、
プロセスチャンバ；
プロセスチャンバ中に配置され、ウェハ基板を受容するように構成されたプラテンアセンブリ；
プロセスガスをチャンバ中に受け入れるための入口；
プラズマを生成させるための手段；
当該プラテンアセンブリの電圧をバイアスするためにプラテンアセンブリに高周波電圧を印加するように構成された電圧発生器；
プラズマエッチプロセスの間にプラテンアセンブリとプロセスチャンバとの間の電圧差を監視するように構成された監視装置；及び
監視装置及びプラズマ生成手段に通信可能に結合されたプロセッサであって、閾値監視電圧に達したら、さらなるエッチングを防止するためにプラズマを減衰又は消滅させるように構成されたプロセッサ；
を含むシステムが提供される。
【００１６】
一実施形態において、監視装置は、プラテンアセンブリとチャンバとの間の電圧差を代表する信号をプロセッサに出力するように構成されている。当該プロセッサは、監視装置からの信号出力に応じてプラテンアセンブリに対する変形量を求め、そして、監視装置からの信号出力に応じてプラズマ生成手段に信号を出力するように構成されている。
【００１７】
一実施形態において、プラズマ生成手段は、ＲＦ電力をプロセスチャンバ中に誘導又は容量結合させるように設けられたＲＦ発生器を備える。プロセッサは、チャンバ中へのＲＦ電力の結合を制御するために、ＲＦ生成器と通信可能に結合されている。
【００１８】
プラズマ生成手段は、チャンバの周りに配置された１つ又は２つ以上のアンテナ又はコイルであって、チャンバ中にプラズマを生成させるためのＲＦ生成器と電気的に結合された１つ又は２つ以上のアンテナ又はコイルをさらに備える。代わりに、又は、それに加えて、ＲＦ生成器は、チャンバ中にプラズマを生成させるために、プラテンアセンブリに電気的に結合されていてもよい。
【００１９】
監視装置は、好ましくは、プラテンアセンブリとチャンバとの間のピーク・トゥ・ピーク電圧差を監視するように構成される。さらなる一実施形態において、監視装置は、プラテンアセンブリとプロセスチャンバとの間の直流（ｄｃ）電圧差を監視又はさらに監視するように構成される。
【００２０】
当該システムは、さらに、プラテンアセンブリの温度を制御するための手段を備える。
【００２１】
本発明の第３の態様によると、ウェハ基板の上面全体をプラズマエッチングする間にウェハ基板の変形を監視するためのシステムであって、第１の態様に従う方法を実施するように構成されたシステムが提供される。
【００２２】
本発明を上で説明したが、本発明は、上記の又は以下の説明に記載の特徴のいかなる独創的な組み合わせにも及ぶ。図面を参照しつつ本発明の例示的実施形態を本明細書で詳しく説明するが、本発明はこれらの詳細な実施形態に限定されるべきでないことが理解されるべきである。
【００２３】
さらに、個別に又は一実施形態の一要素として記載した特定の特徴は、たとえ他の特徴及び実施形態が、その特定の特徴について言及していなくても、他の個別に記載した特徴と組み合わされても、あるいは、他の実施形態の複数の要素と組み合わされてもよい。したがって、本発明は、まだ説明していないかかる特定の組み合わせにも及ぶ。
【００２４】
本発明は、様々な方法で実施することができ、本発明の実施形態を、例示のためだけの添付の図面を参照しながら説明する。
【図面の簡単な説明】
【００２５】
【図１】図１は、ウェハ基板のプラズマエッチングの間にウェハ基板の変形を監視するための本発明の一実施形態に従うシステムの概略図である。
【図２】図２は、ウェハ基板のプラズマエッチングの間にウェハ基板の変形を監視するための本発明の一実施形態に従う方法に関連する工程の概略図である。
【図３】図３は、（ａ）最小限の変形及び（ｂ）顕著な変形を経たウェハ基板のプラズマエッチングの間の、プラテンアセンブリにおける誘導ａｃ及びｄｃ電圧成分の大きさの変化を示すグラフである。
【図４（ａ）−（ｃ）】図４（ａ）−（ｃ）は、ウェハ基板１〜３のプラズマエッチングの間のプラテンアセンブリにおける誘導ａｃ電圧成分の大きさの変化を示すグラフである。
【図４（ｄ）−（ｆ）】図４（ｄ）−（ｆ）は、ウェハ基板４〜６のプラズマエッチングの間のプラテンアセンブリにおける誘導ａｃ電圧成分の大きさの変化を示すグラフである。
【図４（ｇ）】図４（ｇ）は、ウェハ基板７のプラズマエッチングの間のプラテンアセンブリにおける誘導ａｃ電圧成分の大きさの変化を示すグラフである。
【図５】図５は、ウェハ基板のプラズマエッチングの間にウェハ基板の変形を監視するために本発明の第２の実施形態に従う方法に関連する工程の概略図である。
【発明を実施するための形態】
【００２６】
図面の図１を参照すると、ウェハ１１のプラズマエッチングの間に、ウェハ基板１１（以下、「ウェハ」と呼ぶ。）、基本的には、電気絶縁性ウェハ１１、例えばサファイア又はガラスウェハなどの変形を監視するための本発明の一実施形態に従うシステム１０が示されている。システム１０は、ウェハ１１のいかなる破損や亀裂も予め阻止するために、エッチングプロセスの間にウェハ１１のいかなるワーピング及びバウイングも監視するか、あるいは、所望のウェハ形状に達したらエッチングプロセスを終了するように構成されている。
【００２７】
システム１０は、プロセスチャンバ１２を備え、プロセスチャンバ１２内でウェハ１１のプラズマエッチングが実施される。プロセスチャンバ１２はチャンバ壁１２ａを備え、このチャンバ壁は例えばアルミニウムなどの金属から形成されたものであることができ、典型的には電気的に接地されている。システム１０は、さらに、チャンバ１２内に配置されたプラテンアセンブリ１３を備え、このプラテンアセンブリも例えばアルミニウムなどの金属から形成されたものであることができるが、例えばセラミック絶縁材１４などの従来の手段によってチャンバ壁１２ａから電気的に絶縁される。
【００２８】
プラテンアセンブリ１３は、ウェハ１１を受容するための支持面１３ｂを有する本体１３ａを備える。ウェハ１１は、プラテンアセンブリ１３に機械的にクランプされておらず、これによって、ウェハ１１には、クランプ（図示せず）によって覆われた領域がなくなる。また、これによって、ウェハ１１の上面１１ａ全体が露出し、実質的に同様なエッチング速度にかけることができ、これは、ウェハ表面にわたる応力変動を最低限に抑えることを支援する。ウェハ１１は、そのため、エッチプロセスを開始する前に支持面１３ｂ上に単に置かれる。
【００２９】
システム１０、及び、特にチャンバ１２は、さらにガス入口１５を備え、チャンバ１２中にガスを導入するためのプロセスガス供給源（図示せず）がこのガス入口に流体的に結合されていてもよく、当該ガスは、例えばアルゴン、塩素又は三塩化ホウ素ガスを含んでよい。チャンバ１２は、さらに出口１６を備え、この出口を通ってプロセスガス及びエッチングプロセスの任意の副生成物がチャンバ１２から出ることができる。
【００３０】
一実施形態において、高周波（ＲＦ）電圧をＲＦ電圧発生器１７から、１つ又は２つ以上のアンテナ１８に印加することによって、プラズマが生成される。１つ又は２つ以上のアンテナ１８は、チャンバ１２の周りに配置されており、チャンバ壁１２ａ内に形成された各誘電体窓部１２ｂに隣接した位置にある。１つ又は２つ以上のアンテナ１８は、例えば、実質的に平面螺旋形状、ヘリカルコイル形状又はトロイダル形状を成していることができ、通常行われているように、アンテナ１８からの電力の反射を最低限に抑えるために発生器１７からのＲＦ信号のアンテナ１８とのインピーダンスマッチングが行われる。アンテナ１８は、チャンバ１２の周りに配置されており、誘電体窓部１２ｂを介して電力をチャンバ１２中に誘導結合させる。
【００３１】
プラズマは、ウェハ１１の上方に配置されたチャンバ１２の領域１９において生成され、その結果、ウェハ１１はプラズマにさらされる。ガスは、例えばターボ分子ポンプ２０などのポンプによりチャンバ１２を通って引き出される。ポンプ２０はチャンバ１２の出口１６又はその下流に配置されてもよく、チャンバ１２の入口１５及び出口１６はプラズマ領域１９の向かい合う側に配置されており、その結果、プロセスガスが領域１９及びウェハ１１上方を経由してチャンバ１２を必ず通過する。
【００３２】
一実施形態において、プラテンアセンブリ１３は、さらに、流体をプラテンアセンブリ１３に通すためのプラテンアセンブリ１３を通って延在するダクト装置２１ａを備えた熱管理装置２１を備えてもよい。流体（図示せず）は、プラテンアセンブリ１３と熱交換して、プラテンアセンブリ１３の温度を調節し、その結果、ウェハ１１の温度を制御するように用意される。
【００３３】
システム１０は、プラテンアセンブリ１３とチャンバ壁１２ａとの間の電圧差を監視するように配置された監視装置２２と、チャンバ１２中に結合されたＲＦ電力を制御するためのプロセッサ２３をさらに備える。監視装置２２は、プラテンアセンブリ１３とチャンバ壁１２ａとの間のピーク・トゥ・ピーク電圧差を監視し、しかも、プラテンアセンブリ１３とチャンバ壁１２ａとの間の直流（ｄｃ）電圧差も監視するように構成された、例えば電圧計などの電圧検知装置２４を備えていてもよい。電圧検知装置２４は、プロセッサ２３に通信可能に結合されており、上記ピーク・トゥ・ピーク電圧差及びｄｃ電圧差を代表する信号をプロセッサ２３に出力するように設けられる。
【００３４】
当該システムは、プラテンアセンブリ１３に高周波バイアス電圧を印加するための電圧発生器２５をさらに含んでもよい。プラテンアセンブリ１３に負のバイアス電圧を与えることは、例えば、ウェハ１１の表面の正電荷イオン衝撃を制御することを支援することができる。
【００３５】
図面の図２を参照すると、ウェハ基板１１、基本的には電気絶縁性ウェハ１１の変形を当該ウェハ１１のプラズマエッチングの間に監視及び制御するための本発明の第１の実施形態に従う方法１００に関連する工程が示されている。まず、工程１０１で、チャンバ１２内のプラテンアセンブリ１３上にウェハ１１を置き、その後、工程１０２で、チャンバ１２にプロセスガスを通過させる前にチャンバ１２を排気する。プロセスガスは、その供給源（図示せず）からポンプ２０によってチャンバ１２中に引き込まれ、チャンバ１２内の圧力が、圧力制御装置（図示せず）により約５〜２５ｍＴに維持される。ガスは、入口１５から引き込まれ、出口１６を介してチャンバ１２から出る前にプラズマ領域１９とウェハ１１上を通る。
【００３６】
チャンバ１２を適切に排気し、及び／又は、プロセスガスでパージしたら、工程１０３ａで、典型的には２ＭＨｚ〜１３．５６ＭＨｚをもたらすＲＦ電位がアンテナ１８に印加されて、低圧プロセスガス中に電力を誘導結合させ、それによりプラズマを生成させ、ウェハ基板１１のエッチングを開始する。工程１０３ｂで、典型的には３８０ｋＨｚ〜１３．５６ＭＨｚで動作する電圧発生器２５の使用によって、プラテンアセンブリ１３にバイアス電圧も印加される。
【００３７】
Ｖｐｐ及びＶｄｃ値は、プラズマに暴露された支持面１３ｂの領域、すなわち、ウェハ１１と接触していない支持面１３ｂの領域に依存することが見出された。エッチングプロセスに起因するウェハ１１のいかなる変形又は再構成（reconfiguration）、例えばウェハ１１のワーピング、バウイング、又は平坦化など、特にウェハ１１の外周に沿うワーピング、バウイング、又は平坦化なども、ウェハ１１により覆われた支持面１３ｂの領域の変化をもたらす。これは、プラズマに暴露された支持面１３ｂの領域の変化として現れ、従って、Ｖｐｐ及びＶｄｃの変化として現れる。
【００３８】
工程１０４で、監視装置２２によりＶｐｐ及びＶｄｃが監視される。ウェハの破損又は破壊を防止するために当該方法を使用する一実施形態において、エッチプロセス開始時のＶｐｐ及びＶｄｃ成分の監視値を代表する信号が記録され、そして、プラズマの減衰を引き起こすため又はプラズマを消滅させるために、工程１０５で、Ｖｐｐ及びＶｄｃ電圧成分の閾値を予め設定するために用いられる。Ｖｐｐ成分の閾値は、典型的には、初期Ｖｐｐ値よりも１０〜２０％高く設定されるのに対し、Ｖｄｃ成分の閾値は、典型的には、初期Ｖｄｃ成分よりも５０〜１００％高く設定される。
【００３９】
工程１０６で、Ｖｐｐ及びＶｄｃ成分の監視値を代表する信号が、エッチングプロセスの間に、プロセッサ２３に周期的に送られ、そして、その信号が、Ｖｐｐ又はＶｄｃ成分が各閾値を超えて増加したことを示す場合には、プロセッサ２３は、ＲＦ電圧信号発生器１７に信号を送って、工程１０７でプラズマを減衰又は消滅させ、それによりさらなるエッチングを防止するように構成される。
【００４０】
図面の図３を参照すると、エッチ処理時間（秒）の関数として、２つの１５０ｍｍサファイアウェハについての、プラテンアセンブリ１３におけるＶｐｐ電圧成分の大きさ及びＶｄｃ成分の大きさの代表的な変化が示されている。以下の表１には、SPTS Technologies Advanced Plasma System (APS)プラズマエッチモジュールを使用して、１５０ｎｍ／分を超える速度でサファイア基板をエッチングするためのプロセス条件をまとめた。
【００４１】
図面の図３に、標準的な運転の場合の、エッチ時間の関数としてのＶｐｐ及びＶｄｃ値を見ることができる。Ｖｐｐは約１５５０Ｖで安定であることが判り、Ｖｄｃ成分はエッチングプロセスの間、１０Ｖ未満で安定であることが判る。しかし、望ましくないウェハ変形が起こった場合の図面の図３ｂでは、Ｖｐｐが１８５０Ｖ超に増加することが判り、Ｖｄｃが１００Ｖ超に増加することが判る。Ｖｐｐ及びＶｄｃの両方についての、プラテンアセンブリ１３とチャンバ壁１２ａとの間の電圧差のこの増加は、ウェハ変形を示すものである。なぜなら、ウェハ１１がたわむ及びワープすると、支持面１３ｂのさらなる領域がプラズマに暴露されることになるからである。したがって、ウェハ１１のさらなるエッチングが、過剰な変形によるウェハの破壊をもたらすおそれがあることが予測される。しかし、ウェハ１１の研削／研磨プロセスにある程度の変動があるため、ウェハ１１が破壊前に許容することができる変形の量、すなわちバウ及びワープの量は多様である。
【００４２】
【表１】
2018085498.tif 000003
【００４３】
図面の図４を参照すると、それぞれ直径１５０ｍｍの７つのサファイアウェハについての、プラテンアセンブリ１３におけるＶｐｐの大きさの変動がグラフ図で示されている。これらのウェハは、表側（ＦＳ）エッチの間に約１〜２μｍを除去し。裏側（ＢＳ）エッチでは約３μｍを除去することを意図して、上記のシステムを使用して別々にエッチした。ウェハ２〜７のエッチングの間、Ｖｐｐについて１７７０Ｖの閾値を設定した。そのため、Ｖｐｐがこの閾値に達したら、エッチングプロセスを終了した。しかし、ウェハ１の場合には、Ｖｐｐ値にかかわらずエッチプロセスを継続するために、Ｖｐｐの閾値を設定しなかった。下記の表２に、各ウェハについてのエッチングプロセスの結果をまとめた。
【００４４】
図面の図４を参照すると、まず、ウェハ１に関する図４ａから、Ｖｐｐが、エッチングプロセスの開始時の約１６００Ｖから約８７０秒のプロセス時間における約１８８４Ｖまで増加したことが判る。この増加は、ウェハのワープ及びバウの代表的なものであり、ウェハがエッチプロセスの間に凹状構造を形成し、この変形によって支持面１３ｂがプラズマにより多く暴露されるという理論と整合する。しかし、エッチングプロセスは、Ｖｐｐについて閾値を使用しないことにより８７０秒で終了せず、Ｖｐｐは、１８８４Ｖからエッチングプロセス開始時のＶｐｐ値、すなわち１６００Ｖまで急激に低下したことが判る。Ｖｐｐのこの不連続な変化は、ウェハ破壊に特徴的なものである。なぜなら、ウェハが壊れると、ウェハは、変形した凹状配置、ウェハ１１が支持面１３ｂを覆うその初期の平坦な形状に緩和するからである。
【００４５】
【表２】
2018085498.tif 000004
【００４６】
図面の図４ｃ及び４ｄと表２を参照すると、ウェハ３及び４は、同様なプレエッチバウ及びワープ値を示したが、ウェハ３及び４が、時間の関数として異なるＶｐｐトレースを示したことが判る（おそらく、ウェハの表側と裏側の間で応力分布が異なり、２つのウェハで異なる変形が生じたことによる）。ウェハ４の場合に１１３４秒でＶｐｐが１７７０Ｖに急激に増加したために、ウェハ破壊の可能性を低減するために、３μｍの裏面エッチが完了する前にプロセスを停止した。ウェハ２及び５も、図面の図４ｂ及び４ｅにそれぞれ示されているように、Ｖｐｐ値のあらかじめ設定された閾値を超えてＶｐｐ値が増加したために、プロセスを短縮することを必要とした。しかし、図面の図４ｃ、４ｆ及び４ｇを参照すると、ウェハ３、６及び７のＶｐｐ値がそれぞれ予め設定された閾値を超えず、そのため、エッチプロセスを終了する必要がなかったことが判る。
【００４７】
図面の図５を参照すると、ウェハ基板１１、基本的には電気絶縁性ウェハ１１の変形を、当該ウェハ１１のプラズマエッチングの間に監視及び制御するための本発明の第２の実施形態に従う方法２００が示されている。第２の方法２００は、例えば当初ワープ又はたわんでいたウェハ１１が関わるエッチプロセスを終了するように構成されている。ウェハ１１は、ウェハ１１の表面及び裏面との間に応力変化を生じるその上に設けられた材料の望ましくないコーティング又は層（図示せず）の存在のために、ワープした又はたわんだ初期形状を成していてもよい。この場合、エッチングプロセスが進行すると、コーティング又は層が除去され、その結果、ウェハ１１がプラテンアセンブリ１３の支持面１３ｂを覆う平坦化状態にウェハ１１が緩和する。
【００４８】
第２の実施形態の方法２００は、第１の実施形態の方法と実質的に同じであり、そのため、同様の工程は、１００だけ増やしたことを除いて同じ番号で参照する。この実施形態において、Ｖｐｐ及びＶｄｃは、工程２０４で監視装置２２により監視され、そのため、ウェハ１１の望ましい再構成及び変形（すなわち平坦な形状）が達成されたら、エッチングプロセスを終了することができる。
【００４９】
プラズマの減衰を引き起こすため又はプラズマを消滅させるために、工程２０５で、支持面１３ｂ上に廃止された平坦なウェハのＶｐｐ及びＶｄｃ成分を代表する信号を用いてＶｐｐ及びＶｄｃ電圧成分の閾値が予め設定される。工程２０６で、Ｖｐｐ及びＶｄｃ成分の監視値を代表する信号が、エッチングプロセスの間に、プロセッサ２３に周期的に送られ、そして、その信号が、Ｖｐｐ又はＶｄｃ成分が各閾値（平坦なウェハの代表的な閾値）まで減少したことを示したら、プロセッサ２３は、ＲＦ電圧信号発生器１７に信号を送って、工程１０７でプラズマを減衰又は消滅させ、それによりさらなるエッチングを防止するように構成される。
【００５０】
上記の説明から、上記の方法及びシステムが、プラズマエッチングプロセスの間のウェハの変形又は再構成についての１つの指標を与えることは明らかである。
【図１】
2018085498.tif 000005
【図２】
2018085498.tif 000006
【図３】
2018085498.tif 000007
【図４（ａ）−（ｃ）】
2018085498.tif 000008
【図４（ｄ）−（ｆ）】
2018085498.tif 000009
【図４（ｇ）】
2018085498.tif 000010
【図５】
2018085498.tif 000011
【外国語明細書】
2018085498000001.pdf